【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
鋳造複合材料の調製方法であって、該方法は、
アルミニウム系の母材合金を提供する工程と、
約１０〜約４０容量パーセントの易流動性の炭化ホウ素粒子と、約９０〜約６０容量パーセントの上記アルミニウム系の母材合金の溶融物との溶融混合物を調製する工程と、
上記母材合金で炭化ホウ素粒子を濡らし且つ上記溶融物の容量全体に炭化ホウ素粒子を分散させるために、溶融混合物を攪拌する工程と、
溶融混合物を鋳造して鋳造複合材料を形成する工程と、から成り、
少なくとも上記溶融物の容量全体への炭化ホウ素粒子の分散が完了するまでは、アルミニウム系母材合金のＭｇ濃度を０．２重量％以下に制限することにより、溶融混合物の流動性を維持することを特徴とする調製方法。
【請求項２】
混合物が、１０〜２５容量パーセントの範囲の炭化ホウ素粒子の量を含んで調製されることを特徴とする請求項１に記載の調製方法。
【請求項３】
混合物が、１５〜２０容量パーセントの範囲の炭化ホウ素粒子の量を含んで調製されることを特徴とする請求項１に記載の調製方法。
【請求項４】
マグネシウムの含有量が、０．１重量％未満であることを特徴とする請求項１乃至３のいずれかに記載の調整方法。
【請求項５】
マグネシウムの含有量が、０．０５重量％未満であることを特徴とする請求項１乃至３のいずれかに記載の調整方法。
【請求項６】
溶融物が、ＡＡ１０００系合金又は母材合金が５〜１０重量％Ｓｉを含有するアルミニウム合金のいずれかである母材合金を含んで調製されることを特徴とする請求項１乃至５のいずれかに記載の調整方法。
【請求項７】
鋳造の直前に、溶融混合物にさらにマグネシウムを添加することを特徴とする請求項１乃至６のいずれかに記載の調整方法。
【請求項８】
溶融混合物にさらに添加するマグネシウムの量が、アルミニウム母材合金中のマグネシウム濃度を０．２重量％〜０．８重量％まで上昇させることを特徴とする請求項７に記載の調整方法。
【請求項９】
上記マグネシウムを、鋳造用トラフ内又は移送用取鍋中でさらに添加することを特徴とする請求項７に記載の調整方法。
【請求項１０】
マグネシウムの添加後に、複合材料をさらに攪拌することを特徴とする請求項７乃至９のいずれかに記載の調整方法。
【請求項１１】
混合物を調製するのに使用されるアルミニウム合金が、ＡＡ２０００系、ＡＡ３０００系、ＡＡ４０００系、ＡＡ６０００系、Ａ２００系、及びＡＡ３００系合金から成る群から選択されることを特徴とする請求項７乃至１０のいずれかに記載の調整方法。
【請求項１２】
溶融混合物を、さらにマグネシウムを添加してから２０分以内に鋳造することを特徴とする請求項７乃至１２に記載の調整方法。
【請求項１３】
溶融混合物が、少なくとも０．２重量％で但し５重量％以下のＴｉを含有することを特徴とする請求項１に記載の調整方法。
【請求項１４】
溶融混合物にさらにマグネシウムを添加して、アルミニウム母材合金中のマグネシウム濃度を０．２重量％〜１．４重量％まで上昇させることを特徴とする請求項１３に記載の調整方法。
【請求項１５】
アルミニウム合金が、ＡＡ２０００系、ＡＡ３０００系、ＡＡ４０００系、ＡＡ６０００系、Ａ２００系、及びＡＡ３００系にチタンを添加した合金から成る群から選択されることを特徴とする請求項１３又は１４に記載の調整方法。
【請求項１６】
アルミニウム母材合金が、チタンを添加したＡＡ１０００系合金であることを特徴とする請求項１３又は１４に記載の調整方法。
【請求項１７】
溶融混合物を、さらにマグネシウムを添加してから３０分以内に鋳造することを特徴とする請求項１４に記載の調整方法。
【請求項１８】
鋳造複合材料の調製方法であって、該方法は、
アルミニウム系の母材合金を提供する工程と、
約１０〜約４０容量パーセントの易流動性の炭化ホウ素粒子と、約９０〜約６０容量パーセントの上記アルミニウム系の母材合金の溶融物との溶融混合物を調製する工程と、
上記母材合金で炭化ホウ素粒子を濡らし且つ上記溶融物の容量全体に炭化ホウ素粒子を分散させるために、溶融混合物を攪拌する工程と、
溶融混合物を鋳造して鋳造複合材料を形成する工程と、から成り、
アルミニウム系母材合金中に、少なくとも０．２重量％で５重量％以下のＴｉを供給することにより、溶融混合物の流動性を維持していることを特徴とする調製方法。
【請求項１９】
鋳造した混合物を再溶融し、ある形状に鋳造することを特徴とする請求項１乃至１８のいずれかに記載の調整方法。
【請求項２０】
鋳造した混合物を押出し成形することを特徴とする請求項１乃至１８のいずれかに記載の調整方法。
【請求項２１】
鋳造した混合物を圧延することを特徴とする請求項１乃至１８のいずれかに記載の調整方法。
【請求項２２】
鋳造した混合物を鍛造することを特徴とする請求項１乃至１８のいずれかに記載の調整方法。
【請求項２３】
鋳造した混合物を中性子吸収材料に形成することを特徴とする請求項１乃至１８のいずれかに記載の調整方法。
【請求項２４】
鋳造複合材料製品であって、該製品は、
１０〜４０容量パーセントの炭化ホウ素粒子の耐火物粒子を分散した状態で有するアルミニウム合金母材から成り、
上記複合材料が、少なくとも０．２重量％で但し５重量％以下のチタンを含有し、
上記チタンは、炭化ホウ素粒子の表面に、母材中に分散せず且つ母材中でのアルミニウム合金による攻撃を防ぐ安定したチタン含有化合物を形成し、
上記アルミニウム合金母材が、鋳造したままの微細構造を有することを特徴とする鋳造複合材料製品。
【請求項２５】
アルミニウム合金母材がＡＡ１０００系合金であることを特徴とする請求項２４に記載の鋳造複合材料製品。
【請求項２６】
アルミニウム合金母材が、少なくとも０．２重量％のマグネシウムを含有することを特徴とする請求項２４に記載の鋳造複合材料製品。
【請求項２７】
アルミニウム合金が、ＡＡ２０００系、ＡＡ３０００系、ＡＡ４０００系、ＡＡ６０００系、Ａ２００系、又はＡＡ３００系合金であることを特徴とする請求項２４に記載の鋳造複合材料製品。
【請求項２８】
鋳造複合材料製品であって、該製品は、
１０〜２５容量パーセントの炭化ホウ素粒子の耐火物粒子を分散した状態で有するアルミニウム合金母材から成り、
上記複合材料が、少なくとも０．２重量％のマグネシウムを含有し、
金属組織学的に試験したときに、上記複合材料が、耐火粒子の表面上に実質的に炭化アルミニウム結晶を示し、
上記アルミニウム合金母材が、鋳造したままの微細構造を有することを特徴とする鋳造複合材料製品。
【請求項２９】
アルミニウム合金が、ＡＡ２０００系、ＡＡ３０００系、ＡＡ４０００系、ＡＡ６０００系、Ａ２００系、又はＡＡ３００系合金であることを特徴とする請求項２８に記載の鋳造複合材料製品。
【請求項３０】
複合材料が、０．８重量％以下のマグネシウムを含有することを特徴とする請求項２８に記載の鋳造複合材料製品。
【請求項３１】
鋳造複合材料製品であって、該製品は、
１０〜４０容量パーセントの炭化ホウ素粒子の耐火物粒子を分散した状態で有するアルミニウム合金母材から成り、
アルミニウム合金母材が、少なくとも０．２重量％のマグネシウムを含有し、
複合材料が、少なくとも０．２重量％で但し５重量％以下のチタンを含有し、
上記チタンは、炭化ホウ素粒子の表面に、母材中に分散せず且つ母材中でのアルミニウム合金による攻撃を防ぐ安定したチタン含有化合物を形成し、
アルミニウム合金母材が、鋳造したままの微細構造を有することを特徴とする鋳造複合材料製品。
【請求項３２】
アルミニウム合金が、ＡＡ２０００系、ＡＡ３０００系、ＡＡ４０００系、ＡＡ６０００系、Ａ２００系、又はＡＡ３００系合金であることを特徴とする請求項３１に記載の鋳造複合材料製品。
【請求項３３】
アルミニウム合金母材が、１．４重量％以下のマグネシウムを含有することを特徴とする請求項３１に記載の鋳造複合材料製品。